(57)【要約】      （修正有）【課題】キャリアテープに対する剥離強度のバラツキが少なくかつ高透明性を有し、更にガラスエポキシ封止材を用いた電子部品に対するヒートシール層との摩擦帯電が極めて低いと共に低湿度環境下においても十分な表面抵抗率を発現するカバーフィルムを提供する。【解決手段】複数の収納ポケットが長手方向に連続的に形成されたキャリアテープに、収納ポケットにチップ型電子部品が収納された状態で収納ポケットを覆ってヒートシールされるカバーフィルムにおいて、基材層２、中間層４、接着層５、及びキャリアテープにヒートシールされるヒートシール層６をこの順で含み、ヒートシール層６が、ケイ酸塩化合物からなる無機系帯電防止粒子を含んでなる帯電防止剤を熱可塑性樹脂に含有させて形成され、１０１２Ω／□以下の表面抵抗値を示す、カバーフィルムとする。【選択図】図１
2015199535.tif 000002
【特許請求の範囲】
【請求項１】
複数の収納ポケットが長手方向に連続的に形成されたキャリアテープに、収納ポケットにチップ型電子部品が収納された状態で収納ポケットを覆ってヒートシールされるカバーフィルムにおいて、基材層（Ａ）、中間層（Ｂ）、接着層（Ｃ）、及びキャリアテープにヒートシールされるヒートシール層（Ｄ）をこの順で含み、ヒートシール層（Ｄ）が、ケイ酸塩化合物からなる無機系帯電防止粒子を含んでなる帯電防止剤を熱可塑性樹脂に含有させて形成され、１０１２Ω／□以下の表面抵抗値を示す、カバーフィルム。
【請求項２】
ケイ酸塩化合物が、ケイ酸マグネシウム、モンモリロナイト、スメクタイト、バイデライト、ノントロナイト、ヘクトライト、サボナイトの何れか、又はこれらの組み合わせである請求項１に記載のカバーフィルム。
【請求項３】
ケイ酸塩化合物が合成ヘクトライトである請求項２に記載のカバーフィルム。
【請求項４】
ケイ酸塩化合物が、鱗片状であり、長径と短径のアスペクト比が２〜５０である請求項１から３の何れか一項に記載のカバーフィルム。
【請求項５】
基材層（Ａ）の厚みが８〜４０μｍ、中間層（Ｂ）の厚みが１０〜４０μｍ、接着層（Ｃ）の厚みが３〜２５μｍであり、カバーフィルムの総厚が４５〜６５μｍである請求項１から４の何れか一項に記載のカバーフィルム。
【請求項６】
帯電防止剤がピロリン酸四ナトリウムを更に含有する請求項１から５の何れか一項に記載のカバーフィルム。
【請求項７】
ヒートシール層（Ｄ）の熱可塑性樹脂が、アクリル系樹脂、ポリ塩化ビニル系樹脂、ポリエステル系樹脂、ブタジエン系樹脂、スチレン系樹脂、ポリオレフィン系樹脂の何れか又はこれらの組み合わせである請求項１から６の何れか一項に記載のカバーフィルム。
【請求項８】
ヒートシール層（Ｄ）の無機系帯電防止剤が、ヒートシール層（Ｄ）の熱可塑性樹脂１００質量部に対して、無機系帯電防止粒子を１００〜９００質量部含む請求項１から７の何れか一項に記載のカバーフィルム。
【請求項９】
中間層（Ｂ）がポリオレフィン系樹脂から形成され、接着層（Ｃ）が、スチレン−ジエンブロック共重合体を主成分とするスチレン系樹脂とエチレン−α−オレフィンランダム共重合体を含有する樹脂組成物から形成される請求項１から８の何れか一項に記載のカバーフィルム。
【発明の詳細な説明】
【技術分野】
【０００１】
本発明は、電子部品の包装体に使用するカバーフィルムに関する。
【背景技術】
【０００２】
電子部品の小型化に伴い、使用される電子部品についても小型高性能化が進み、併せて電子機器の組み立て工程においてはプリント基板上に電子部品を自動的に実装することが行われている。表面実装用電子部品は、電子部品の形状に合わせて熱成形によりポケットが連続的に形成されたキャリアテープに収納される。電子部品を収納後、キャリアテープの上面に蓋材としてカバーフィルムを重ね、加熱したシールバーでカバーフィルムの両側縁を長さ方向に連続的にヒートシールして包装体としている。カバーフィルム材としては、二軸延伸したポリエステルフィルムを基材に、熱可塑性樹脂のヒートシール層を積層したものなどが使用されている。前記キャリアテープとしては、主として熱可塑性樹脂のポリスチレンやポリカーボネート、ポリエステル製のものが用いられている。
【０００３】
近年、コンデンサや抵抗器、トランジスタ、ＬＥＤなどの電子部品は著しい微小化、軽量化、薄型化が進んでおり、カバーフィルムを剥離する際に発生する僅かな静電気で電子部品がカバーフィルムのヒートシール層に付着し、実装不良を起こすことがある。一方で、このようなカバーフィルムの剥離の際に発生する静電気や低湿度環境下においてカバーフィルムをキャリアテープにヒートシールする際に電子部品が接触して発生する静電気のため、電子部品が劣化し、破壊が生じる危険性、基盤実装時に摩擦により帯電することでカバーフィルムのヒートシール層に付着する可能性があり、これらを防止する手段がカバーフィルムに要求されている。また、収納されている電子部品を取り出すためにカバーフィルムの剥離が容易であり、更に剥離操作中に剥離強度のバラツキが大きいことによる電子部品の振動やキャリアテープからの飛び出しを防ぐことを要求されている。更に、電子部品は包装体に収納された状態で、部品の有無、部品の収納方向、リードの欠損や曲がりが検査されることがある。そのため、電子部品の小型化に伴って、包装体に収納した部品の検査には、カバーフィルムが高い透明性を有している必要がある。
【０００４】
前述のような静電気によるトラブルを防止する対策として、ヒートシール層に酸化錫や酸化亜鉛といった導電性微粒子や導電性高分子を添加することにより低湿度環境下においても部品付着を抑制するカバーフィルムが提案されている（特許文献１，２参照）。しかし、このような方法で部品付着抑制をしようとすると、その粒子が比較的大きいため透明性が低下してしまい、透明性の十分なものを得ることが困難であり、曇価が２０％を超えるものが殆どであった。また、中間層とヒートシール層の間に静電気拡散層や金属蒸着層を設け、カバーフィルムをキャリアテープから剥離する際に発生する静電気を抑制する方法も提案されている（特許文献３〜５参照）。しかしながら、電子部品の小型化等によって、剥離強度のレンジを小さくすること、電子部品との摩擦により生じる帯電基盤実装時のヒートシール層への付着に関しては更に高いレベルが要求されており、前記の方法によっても未だ要求性能を満たすことができない場合があった。
【０００５】
特許文献１：特開平８−２５８８８８号公報
特許文献２：特開２０１１−２０６９９７号公報
特許文献３：特開平７−２２３６７４号公報
特許文献４：特開平９−２１６３１７号公報
特許文献５：特開２００９−２３６８０号公報
【発明の概要】
【０００６】
本発明は、ポリスチレン、ポリカーボネート、ポリエステル等のキャリアテープとの組み合わせで用いるカバーフィルムであり、これらのキャリアテープに対して極めて短いヒートシール時間でも十分な剥離強度で熱接着することができる上、剥離強度のバラツキが少なく、かつ高透明性を有し、更にガラスエポキシ封止材を用いた電子部品に対するヒートシール層との摩擦帯電が極めて低いと共に低湿度環境下においても十分な表面抵抗率を発現するカバーフィルムを提供することを課題とする。
【０００７】
本発明者等は、前記の課題について鋭意検討した結果、基材層（Ａ）とヒートシール層（Ｄ）の間に中間層（Ｂ）と接着層（Ｃ）を順に介在させた層構成とすると共に、ヒートシール層（Ｄ）に特定の無機系帯電防止粒子を含んでなる帯電防止剤を添加することにより、本発明の課題を克服したカバーフィルムが得られることを見出し、本発明に至った。
【０００８】
即ち、本発明は、複数の収納ポケットが長手方向に連続的に形成されたキャリアテープに、収納ポケットにチップ型電子部品が収納された状態で収納ポケットを覆ってヒートシールされるカバーフィルムにおいて、基材層（Ａ）、中間層（Ｂ）、接着層（Ｃ）、及びキャリアテープにヒートシールされるヒートシール層（Ｄ）をこの順で含み、ヒートシール層（Ｄ）が、ケイ酸塩化合物からなる無機系帯電防止粒子を含んでなる帯電防止剤を熱可塑性樹脂に含有させて形成され、１０１２Ω／□以下の表面抵抗値を示す、カバーフィルムである。
【０００９】
上記において、ケイ酸塩化合物は、ケイ酸マグネシウム、モンモリロナイト、スメクタイト、バイデライト、ノントロナイト、ヘクトライト、サボナイトの何れか、又はこれらの組み合わせであることが好ましく、これらの中でも、合成ヘクトライトが特に好ましい。更に、基材層（Ａ）の厚みが８〜４０μｍ、中間層（Ｂ）の厚みが１０〜４０μｍ、接着層（Ｃ）の厚みが３〜２５μｍであり、カバーフィルムの総厚が４５〜６５μｍであることが好ましい。
【００１０】
また上記において、無機系帯電防止粒子は鱗片状（平面視）であり、長径と短径のアスペクト比（側面視）が２〜５０であることが好ましい。また無機系帯電防止粒子は平均粒子径が１〜１００ｎｍのものが好適で、ここで、平均粒子径はＤ５０、つまり粒径が小さい側からの質量累積（累積質量百分率）が５０％に相当する粒径である。無機系帯電防止粒子の平均粒子径が１００ｎｍを超えると、カバーフィルムの透明性を阻害することがある。更に帯電防止剤はピロリン酸四ナトリウムを更に含有することが好ましい。また、前記ヒートシール層（Ｄ）の熱可塑性樹脂は、アクリル系樹脂、ポリ塩化ビニル系樹脂、ポリエステル系樹脂、ブタジエン系樹脂、スチレン系樹脂、ポリオレフィン系樹脂の何れか又はこれらの組み合わせであることが好ましい。また、ヒートシール層（Ｄ）の無機系帯電防止剤は、ヒートシール層（Ｄ）の熱可塑性樹脂１００質量部に対して、無機系帯電防止粒子を１００〜９００質量部含むことが好ましい。
【００１１】
更に上記において、中間層（Ｂ）はポリオレフィン系樹脂から形成されることが好ましく、接着層（Ｃ）は、スチレン−ジエンブロック共重合体を主成分とするスチレン系樹脂と、エチレン−α−オレフィンランダム共重合体を含有する樹脂組成物から形成されることが好ましい。
【００１２】
上記構成の本発明に係るカバーフィルムは、ポリスチレン、ポリカーボネート、ポリエステル等のキャリアテープとの組み合わせで用いた場合、これらのキャリアテープに対して極めて短いヒートシール時間でも十分な剥離強度になるようにヒートシールすることができる上、剥離強度のバラツキが少なく、かつ高透明性を有し、更にガラスエポキシ封止材を用いた電子部品に対するヒートシール層との摩擦帯電が極めて低いと共に低湿度環境下においても十分な表面抵抗率を発現する。
【図面の簡単な説明】
【００１３】
【図１】本発明のカバーフィルムの層構成の一例を示す概略断面図である。
【発明を実施するための形態】
【００１４】
本発明の一実施形態に係るカバーフィルムは、少なくとも基材層（Ａ）と中間層（Ｂ）と接着層（Ｃ）と、帯電防止剤を含有するヒートシール層（Ｄ）とをこの順で含んでなる層構成を有する。
【００１５】
＜基材層（Ａ）＞
基材層（Ａ）は、二軸延伸ポリエステルあるいは二軸延伸ナイロンから形成される層であり、二軸延伸ポリエチレンテレフタレート（ＰＥＴ）、二軸延伸ポリエチレンナフタレート（ＰＥＮ）、二軸延伸６，６−ナイロン、二軸延伸６−ナイロンを特に好適に用いることができる。二軸延伸ＰＥＴ、二軸延伸ＰＥＮ、二軸延伸６，６−ナイロン、二軸延伸６−ナイロンとしては、通常用いられているものの他に、帯電防止処理のための帯電防止剤が塗布又は練り込まれたもの、あるいはコロナ処理や易接着処理などを施したものを用いることもできる。基材層（Ａ）は、薄すぎるとカバーフィルム自体の引張り強度が低くなるためカバーフィルムを剥離する際に破断が発生しやすい。一方、厚すぎるとキャリアテープに対するヒートシール性が低下を招くだけで無く、コスト上昇を招くため、通常８〜４０μｍ、好ましくは１２〜２５μｍの厚みのものを好適に用いることができる。
【００１６】
＜中間層（Ｂ）＞
中間層（Ｂ）は、基材層（Ａ）の片面に必要に応じて接着剤層又はアンカーコート層を介して積層される熱可塑性樹脂の層である。中間層（Ｂ）を構成する熱可塑性樹脂としては、オレフィンを成分としてなる樹脂であって、例えば、低密度ポリエチレン、直鎖低密度ポリエチレン、超低密度ポリエチレンや、エチレン−プロピレン共重合体、エチレン−１−ブテン共重合体、エチレン−１−ペンテン共重合体、エチレン−１−ヘキセン共重合体、エチレン−１−オクテン共重合体、エチレン−酢酸ビニル共重合体、エチレン−アクリル酸エステル共重合体、エチレン−マレイン酸共重合体、スチレン−エチレングラフト共重合体、スチレン−プロピレングラフト共重合体、スチレン−エチレン−ブタジエンブロック共重合体、プロピレンなどを用いることができ、これらのポリオレフィンは単独あるいはそれらの二種以上を混合物として併用することも可能である。また、ポリエチレンからなる層とエチレン−１−ブテン共重合体からなる層など、異なる樹脂からなる二層以上の層から構成することも可能である。その中でも、低密度ポリエチレン、直鎖低密度ポリエチレン（ＬＬＤＰＥ）、エチレン−１−ブテンなどを好適に用いることができ、特にメタロセン系触媒で重合されたもの（ｍ−ＬＬＤＰＥ）は分子量分布を狭く制御されているため、とりわけ高い引裂強度を有していることから、本発明の中間層（Ｂ）として用いることが好ましい。
【００１７】
中間層（Ｂ）の厚みは、好ましくは１０〜４０μｍである。中間層（Ｂ）の厚みが１０μｍ未満では基材層（Ａ）と中間層（Ｂ）の間の接着強度が不十分となる恐れがあり、また、キャリアテープにカバーフィルムをヒートシールする際のシールヘッドのヘッド圧力のバラツキを緩和する効果が得られ難いために、カバーフィルムを剥離する際の剥離強度のバラツキが大きくなりやすい。一方、４０μｍを超えるとキャリアテープにカバーフィルムを超高速ヒートシールする際に、キャリアテープとカバーフィルムのヒートシール界面へのシールヘッドの熱が伝達し難くなるため、ヒートシールで十分な剥離強度を得ることが困難となることがある。また、カバーフィルム自体の曲げ弾性が高くなるために、カバーフィルムの剥離において、剥離強度が低い箇所ではカバーフィルムの屈曲によってキャリアテープから離れようとする力が働くために、より剥離強度が低くなりやすい。そのため、中間層（Ｂ）が厚すぎる場合には、カバーフィルムを剥離する際の剥離強度のバラツキを生じ易く、更にはコストの上昇も招く。
【００１８】
中間層（Ｂ）は、後述するように、本発明のカバーフィルムの製造方法によっては２層以上の構成となってもよい。
【００１９】
＜接着層（Ｃ）＞
本発明のカバーフィルムは、前記中間層（Ｂ）とヒートシール層（Ｄ）の間に、熱可塑性樹脂から形成される接着層（Ｃ）を有する。この接着層（Ｃ）に用いる熱可塑性樹脂は、スチレン−ジエンブロック共重合体を主成分とするスチレン系樹脂組成物（ａ）と、エチレン−α−オレフィンランダム共重合体（ｂ）を特定の配合比率で含有していることが好ましく、接着層（Ｃ）中の（ｂ）エチレン−α−オレフィンランダム共重合体が２０〜５０質量％である。この接着層（Ｃ）は、スチレン−ジエンブロック共重合体を主成分とする（ａ）成分によってヒートシール層（Ｄ）との接着力が得られ、（ｂ）成分を前記の量含有させることによって、その接着力を適度の値に調整することができ、キャリアテープに対してヒートシールしたカバーフィルムを剥離する際に、接着層（Ｃ）とヒートシール層（Ｄ）の層間で十分でかつ安定した剥離強度を発現させることができる。接着層中のエチレン−α−オレフィン共重合体（ｂ）の含有量が２０質量％未満の時、接着層（Ｃ）とヒートシール層（Ｄ）の層間の接着力が高くなり、剥離強度のバラツキが大きくなり、また、ヒートシール後の時間経過によって剥離強度の変化を生じる。一方、エチレン−α−オレフィンの含有量が５０質量％を超えると接着層（Ｃ）とヒートシール層（Ｄ）の接着強度が低いために、十分な剥離強度を得ることが困難になる。
【００２０】
接着層（Ｃ）の厚さは、通常３〜２５μｍであり、好ましくは５〜２０μｍである。接着層（Ｃ）の厚さが３μｍ未満の時、カバーフィルムをキャリアテープにヒートシールした時に十分な剥離強度を示さないことがある。一方、接着層（Ｃ）の厚さが２５μｍを越える場合には、超高速ヒートシールにおいて十分な剥離強度が得られにくく、また、カバーフィルムを剥離する際に剥離強度のバラツキを生じ易く、更にはコストの上昇を招きやすい。なお、後述するように、接着層（Ｃ）は、通常は接着層を構成する樹脂組成物を押出機で熱溶融してインフレーションダイ、Ｔダイなどから押し出す方法によって形成することができる。
【００２１】
＜ヒートシール層（Ｄ）＞
ヒートシール層（Ｄ）を構成する熱可塑性樹脂としては、ポリウレタン系樹脂、アクリル系樹脂、ポリ塩化ビニル系樹脂、ポリエチレンビニルアセテート系樹脂、ポリエステル系樹脂、ブタジエン系樹脂、スチレン系樹脂、ポリオレフィン系樹脂の何れか又はこれらの組み合わせが好適に用いられる。
【００２２】
ヒートシール層（Ｄ）に含有させられる帯電防止剤は、ケイ酸塩化合物からなる無機系帯電防止粒子を含んでなるもので、ケイ酸塩化合物としては、ケイ酸マグネシウム、モンモリロナイト、バイデライト、ノントロナイト、ヘクトライト、サボナイトの何れか又はこれらの組み合わせが好適に用いられる。ここで、上記無機系帯電防止粒子は、鱗片状（平面視）であり、長径と短径のアスペクト比（側面視での高さと径の比）が２〜５０であることが好ましい。また無機系帯電防止粒子は、平均粒子径が１〜１００ｎｍのものが好適で、ここで、平均粒子径はＤ５０、つまり粒径が小さい側からの質量累積（累積質量百分率）が５０％に相当する粒径である。無機系帯電防止粒子の平均粒子径が１００ｎｍを超えると、カバーフィルムの透明性を阻害することがある。帯電防止剤の含有量としては、熱可塑性樹脂１００質量部に対して、１００〜９００質量部が好ましい。１００重量部未満では帯電防止性能が発現しなくなる一方、９００重量部を超えると相対的な熱可塑性樹脂の量が減少するため、接着層（Ｃ）との密着性が悪くなることがある。
【００２３】
無機系帯電防止粒子としては、上に列挙したものの中でも、天然、合成ヘクトライトが帯電防止性能に優れ、少ない添加量でも十分な表面抵抗値を発現するため好ましい。合成ヘクトライトは、１９６０年代初頭に初めて合成され、今や商品名ラポナイト（Ｌａｐｏｎｉｔｅ）（商標）のもとでサザンクレイプロダクツ社から市販されている。市販のラポナイト（商標）には多数の等級又は変異体及び同形置換体がある。市販のラポナイトの例は、ルセンタイト（Ｌｕｃｅｎｔｉｔｅ）ＳＷＮ（商標）、ラポナイト（Ｌａｐｏｎｉｔｅ）Ｓ（商標）、ラポナイトＸＬＳ（商標）、ラポナイトＲＤ（商標）及びラポナイトＲＤＳ（商標）である。本発明の好ましい実施形態では、以下の特徴を有するラポナイトＸＬＳ（商標）を用いる：分析（乾燥基準）ＳｉＯ２（５９．８％）、ＭｇＯ２（７．２％）、Ｎａ２Ｏ（４．４％）、Ｌｉ２Ｏ（０．８％）、構造Ｈ２Ｏ（７．８％）、さらにピロリン酸四ナトリウム（６％）；比重２．５３；嵩密度１．０。
【００２４】
ラポナイトＲＤ（商標）のような一部の合成ヘクトライトはフッ素を含有しない。ヒドロキシル基をフッ素によって同型置換すると、ナトリウムマグネシウムリチウムフルオロシリケートと呼ばれる合成粘土が生成される。このナトリウムマグネシウムリチウムフルオロシリケートはラポナイト（商標）又はラポナイトＳ（商標）として市販されており、およそ１０重量％までのフッ素イオンを含有することがある。またラポナイトＳ（商標）は、添加剤として約６％のピロリン酸四ナトリウムを含有する。
【００２５】
ヒートシール層（Ｄ）の厚さは、通常０．０５〜２．０μｍ、好ましくは０．１〜１．０μｍの範囲である。ヒートシール層（Ｄ）の厚さが、０．０５μｍ未満では、カバーフィルムをキャリアテープにヒートシールしたときに十分な剥離強度が発現しないことがある。一方、ヒートシール層（Ｄ）の厚さが２．０μｍを越える場合には、カバーフィルムを剥離する際に剥離強度のバラツキを生じる恐れがあり、またコストの上昇を招き易い。なお、後述するように、ヒートシール層（Ｄ）は、通常はヒートシール層を構成する樹脂組成物をトルエンや酢酸エチルなどに溶解した溶液を塗布したり、あるいはヒートシール層を構成する樹脂のエマルジョンを塗布する方法によって形成されるが、塗布法で形成した場合、ここでいう厚みとは乾燥後の厚みである。
【００２６】
＜カバーフィルムの作製方法＞
上記カバーフィルムを作製する方法は特に限定されるものではなく、当業者に知られている如何なる方法を用いてもよい。
例えば、接着層（Ｃ）を予めＴダイキャスト法あるいはインフレーション法などの方法によって製膜しておき、基材層（Ａ）の表面にポリウレタン、ポリエステル、ポリオレフィン、ポリエチレンイミンなどのアンカーコート剤を塗布した二軸延伸ポリエステルフィルムを、前記接着層（Ｃ）のフィルムと更には中間層（Ｂ）となる樹脂組成物とともに、Ｔダイから押し出しするサンドラミネート法により、基材層（Ａ）／中間層（Ｂ）／接着層（Ｃ）からなる三層フィルムを作製する（単層シーラントフィルム／押出ラミネート法）。そして、この三層フィルムの接着層（Ｃ）の表面に、ヒートシール層（Ｄ）を構成する樹脂組成物を、例えばグラビアコーター、リバースコーター、キスコーター、エアナイフコーター、メイヤーバーコーター、ディップコーター等により塗布することで目的とするカバーフィルムを得ることができる。
【００２７】
他の方法として、中間層（Ｂ）を構成する樹脂組成物と、接着層（Ｃ）を構成する樹脂組成物を個別の単軸押出機から押出しし、マルチマニホールドダイで積層することにより、中間層（Ｂ）と接着層（Ｃ）からなる二層フィルムとする。更に、基材層（Ａ）の表面にポリウレタン、ポリエステル、ポリオレフィンなどのアンカーコート剤を塗布した二軸延伸ポリエステルフィルムを、前記二層フィルムとドライラミネート法により積層して、基材層（Ａ）／中間層（Ｂ）／接着層（Ｃ）からなる三層フィルムを作製する（二層シーラントフィルム／ドライラミネート法）。そして、この三層フィルムの接着層（Ｃ）の表面に、ヒートシール層（Ｄ）を構成する樹脂組成物を、例えばグラビアコーター、リバースコーター、キスコーター、エアナイフコーター、メイヤーバーコーター、ディップコーター等により塗布することで目的とするカバーフィルムを得ることができる。
【００２８】
更に他の方法として、中間層（Ｂ）を構成する樹脂組成物と接着層（Ｃ）を構成する樹脂組成物を個別の単軸押出機から押出しし、マルチマニホールドダイで積層することにより、中間層（Ｂ）の一部と接着層（Ｃ）からなる二層フィルムとする。更に、基材層（Ａ）の表面にポリウレタン、ポリエステル、ポリオレフィン、ポリエチレンイミンなどのアンカーコート剤を塗布した二軸延伸ポリエステルフィルムと、二層フィルムの間に、中間層（Ｂ）を構成する樹脂組成物をＴダイから押し出しするサンドラミネート法により、基材層（Ａ）／中間層（Ｂ）／接着層（Ｃ）からなる三層フィルムを作製する（二層シーラントフィルム／押出ラミネート法）。そして、この三層フィルムの接着層（Ｃ）の表面に、ヒートシール層（Ｄ）を構成する樹脂組成物を、例えばグラビアコーター、リバースコーター、キスコーター、エアナイフコーター、メイヤーバーコーター、ディップコーター等により塗布することで目的とするカバーフィルムを得ることができる。この方法において中間層（Ｂ）は、接着層（Ｃ）との共押出により形成された層と、サンドラミネートにより形成される層の２層構成となる。前記のサンドラミネートにより形成される層の厚みは、通常１０〜２０μｍの範囲である。
【００２９】
前記の工程に加え、必要に応じて、カバーフィルム基材層（Ａ）の表面に帯電防止処理を行うことができる。帯電防止剤として、例えば、アニオン系、カチオン系、非イオン系、ベタイン系などの界面活性剤型帯電防止剤や、ポリスチレンスルホン酸、アクリル酸エステルと４級アンモニウムアクリレートの共重合体などの高分子型帯電防止剤や導電剤、ヒートシール層（Ｄ）の場合と同様に無機系帯電防止剤などを、グラビアロールを用いたロールコーターやリップコーター、スプレー等により塗布することができる。また、これらの帯電防止剤を均一に塗布するために、帯電防止処理を行う前に、フィルム表面にコロナ放電処理やオゾン処理することが好ましく、特にコロナ放電処理が好ましい。
【００３０】
＜カバーフィルムの使用＞
カバーフィルムは、電子部品の収納容器であるキャリアテープの蓋材として用いる。キャリアテープとは、電子部品を収納するための窪み（収納ポケット）を有した幅８ｍｍから１００ｍｍ程度の帯状物である。カバーフィルムを蓋材としてヒートシールする場合、キャリアテープを構成する材質は特に限定されるものではないが、本発明品は特にポリスチレン、ポリエステル、ポリカーボネートのキャリアテープに対して好適に使用することができる。キャリアテープは、カーボンブラックやカーボンナノチューブを樹脂中に練り込むことにより導電性を付与したもの、カチオン系、アニオン系、非イオン系などの界面活性型の帯電防止剤やポリエーテルエステルアミドなどの持続性帯電防止剤が練り込まれたもの、あるいは表面に界面活性剤型の帯電防止剤やポリピロール、ポリチオフェンなどの導電物をアクリルなどの有機バインダーに分散した塗布液を塗布することにより、帯電防止性を付与したものを用いることができる。
【００３１】
電子部品を収納した包装体は、例えば、キャリアテープの電子部品を収納するための窪みに電子部品等を収納した後に、カバーフィルムを蓋材としカバーフィルムの幅方向の両側縁部を、シールヘッドを用いて長手方向に連続的にヒートシールして包装し、リールに巻き取ることで得られる。この形態に包装することで電子部品等は保管、搬送される。本発明の包装体においては、ダイオード、トランジスタ、コンデンサ、抵抗器、ＬＥＤなど各種電子部品の収納および搬送に用いることができ、特に厚みが１ｍｍ以下のサイズのＬＥＤやトランジスタ、ダイオード、抵抗器などの電子部品において超高速ヒートシールが可能であり、電子部品を実装する際のトラブルを大幅に抑制することができる。電子部品等を収納した包装体は、キャリアテープの長手方向の縁部に設けられたキャリアテープ搬送用のスプロケットホールと呼ばれる孔を用いて搬送しながら断続的にカバーフィルムを引き剥がし、部品実装装置により電子部品等の存在、向き、位置を確認しながら取り出し、基板への実装が行われる。
【００３２】
カバーフィルムを引き剥がす際には、剥離強度があまりに小さいとキャリアテープから剥がれ、収納部品が脱落してしまう恐れがあり、あまりに大きいとキャリアテープとの剥離が困難になると共にカバーフィルムを剥離する際に破断させてしまう恐れがあるため、１６０〜２１０℃のシールヘッド温度で超高速ヒートシールを行った場合において、０．２０〜０．７０Ｎの剥離強度を有することが必要であるが、好ましくは０．３５〜０．６０Ｎの範囲である。そのため、２１０℃のシールヘッド温度における超高速シールにおいて０．２０Ｎ以上、好ましくは０．３５Ｎ以上の剥離強度を発現するものを好適に使用することができる。更に、カバーフィルムを剥離する際の、キャリアテープからの電子部品の飛び出しを防ぐため、剥離強度のバラツキは０．３０Ｎを下回るものが好ましく、より好ましくは０．２０Ｎ以下である。また、キャリアテープに電子部品を収納しカバーフィルムをヒートシールした後、輸送や保管の環境において高温環境に晒されることがあり、高温環境下においても剥離強度が安定していることが重要である。
【実施例】
【００３３】
以下、本発明を実施例によって詳細に説明するが、本発明はこれらによって限定されるものではない。実施例及び比較例において、基材層（Ａ）、中間層（Ｂ）、接着層（Ｃ）及びヒートシール層（Ｄ）に、以下の原料を用いた。
【００３４】
＜基材層（Ａ）の材料＞
（ａ−１）二軸延伸ポリエチレンテレフタレートフィルム（フタムラ社製）、厚み１３μｍ
【００３５】
＜中間層（Ｂ）の樹脂＞
（ｂ−１）ｍ−ＬＬＤＰＥ１：ハーモレックスＮＨ７４５Ｎ（日本ポリエチレン社製）
（ｂ−２）ｍ−ＬＬＤＰＥ２：エボリューＳＰ３０１０（プライムポリマー社製）
（ｂ−３）ＬＤＰＥ３：ＵＢＥポリエチレンＲ５００（宇部丸善ポリエチレン社製）
【００３６】
＜接着層（Ｃ）の樹脂＞
（ｃ−ａ―１）スチレン−ブタジエンブロック共重合体１：クリアレン（電気化学工業社製、スチレン比率８３質量％）
（ｃ−ａ−２）スチレン−ブタジエンブロック共重合体２：ＴＲ−２０００（ＪＳＲ社製、スチレン比率：４０質量％）
（ｃ−ａ−３）スチレン−ブタジエン−スチレンブロック共重合体：タフテックＨ１０４１（旭化成ケミカルズ社製、スチレン比率：３０質量％）
（ｃ−ａ−４）スチレン−プロピレン−スチレンブロック共重合体：セプトン２００７（クラレ社製、スチレン比率：３０質量％）
（ｃ−ｂ−１）エチレン−α−オレフィンランダム共重合体：タフマーＡ（三井化学社製）
（ｃ−ｃ−１）ハイインパクトポリスチレン：トーヨースチロールＥ６４０Ｎ（東洋スチレン社製）
（ｃ−ｄ−１）タルク、シリカマスターバッチ：ＰＥＸ ＡＢＴ−１６（東京インキ社製、タルク含量５質量％、シリカ含量４５質量％、低密度ポリエチレン５０質量％）
【００３７】
＜ヒートシール層（Ｄ）の樹脂＞
（ｄ−ａ−１）無機系帯電防止剤１：Ｌａｐｏｎｉｔｅ  Ｓ４８２（Ｒｏｃｋｗｏｏｄ  Ａｄｄｉｔｉｖｅｓ社製、合成ヘクトライト、鱗片状、短径１ｎｍ、長径２５ｎｍ）
（ｄ−ａ−２）無機系帯電防止剤２：パストラン４３００（三井金属社製、酸化錫コート硫酸バリウム、球状、平均粒子径２００ｎｍ）
（ｄ−ａ−３）界面活性剤型帯電防止剤：ＳＡＴ−６Ｃ（日本純薬社製、四級アンモニウムエチル硫酸系界面活性剤）
（ｄ−ａ−４）高分子型帯電防止剤：ボンディップＰＭ（コニシ社製、四級アンモニウムアクリレートエチル硫酸塩）
（ｄ−ａ−５）導電材：ＳＮ−１００Ｄ（石原産業社製、アンチモンドープ酸化錫、球状、平均粒子径１００ｎｍ）
（ｄ−ｂ−１）アクリル樹脂１：ＮＫポリマーＭＫ−１００ＥＣ−２４（新中村化学社製、ガラス転移温度：７８℃、メタクリル酸メチル−メタクリル酸ブチルのランダム共重合体のエマルジョン溶液）
（ｄ−ｂ−２）アクリル樹脂２：ＮＫポリマーＭＫ−１００ＥＣ−２４２（新中村化学社製、ガラス転移温度：５５℃、メタクリル酸メチル−アクリル酸ブチルのランダム共重合体のエマルジョン溶液）
（ｄ−ｂ−３）変性オレフィン樹脂：アローベースＳＢ１２００（ユニチカ社製、融点：８３℃、マレイン酸変性オレフィン樹脂のエマルジョン溶液）
（ｄ−ｂ−４）ラテックス樹脂：ＳＢラテックス０６０２（ＪＳＲ社製、ガラス転移温度：４０℃、スチレン−ブタジエンラテックスのエマルジョン溶液）
【００３８】
＜実施例１＞
（ｃ−ａ―１）スチレン−ブタジエンブロック共重合体１「クリアレン」（電気化学工業社製）４２．５質量部と、（ｃ−ａ−２）スチレン−ブタジエンブロック共重合体２「ＴＲ−２０００」（ＪＳＲ社製）１２．５質量部と、（ｃ−ｂ−１）エチレン−α−オレフィンランダム共重合体「タフマーＡ」（三井化学社製）３５質量部と、（ｃ−ｃ−１）ハイインパクトポリスチレン「トーヨースチロールＥ６４０Ｎ」１０質量部をタンブラーによってプリブレンドし、径４０ｍｍの単軸押出機を用いて２１０℃で混練し、毎分２０ｍのライン速度で接着層用樹脂組成物を得た。この接着層用樹脂組成物と、第一中間層用の（ｂ−２）ｍ−ＬＬＤＰＥ２「エボリューＳＰ３０１０」（プライムポリマー社製）５０質量部と（ｂ−３）ＬＤＰＥ３「ＵＢＥポリエチレンＲ５００」（宇部丸善ポリエチレン社製）５０質量部の混合物を、それぞれ個別の単軸押出機から押出しし、マルチマニホールドＴダイで積層押出することにより、接着層及び第一中間層の厚みが、それぞれ５μｍおよび２０μｍの二層フィルムを得た。
一方で、基材層を構成する二軸延伸ポリエチレンテレフタレートフィルム（厚み１３μｍ）に二液硬化型ポリウレタン型アンカーコート剤をロールコーターによって塗布しておき、当該塗布面と上述した接着層を構成するフィルムとの間に、第二中間層を構成する溶融した（ｂ−１）ｍ−ＬＬＤＰＥ１「ハーモレックスＮＨ７４５Ｎ」（日本ポリエチレン社製）を１３μｍの厚みになるように押出し、押出ラミネート法によって積層フィルムを得た。
この積層フィルムの接着層表面にコロナ処理を施した後、ヒートシール層として予め作成しておいた（ｄ−ａ−１）無機系帯電防止剤「Ｌａｐｏｎｉｔｅ  Ｓ４８２」（Ｒｏｃｋｗｏｏｄ  Ａｄｄｉｔｉｖｅｓ社製）の水溶液と（ｄ−ｂ−１）アクリル樹脂１「ＮＫポリマーＭＫ−１００ＥＣ−２４」（新中村化学社製）のエマルジョンを、無機系帯電防止剤と樹脂の質量比率が４００：１００になるように混合した溶液を、グラビアコーターを用いて、固形分厚みが０．５μｍになるように塗布し、基材層／中間層／接着層／ヒートシール層の層構造を有するカバーフィルムを得た。カバーフィルムの特性を、表１に示す。
【００３９】
＜実施例２〜８、比較例３〜７＞
接着層（Ｃ）及びヒートシール層（Ｄ）の原料として、表１及び表２に記載した樹脂又は樹脂組成物を用いた以外は、実施例１と同様にしてカバーフィルムを作製した。
【００４０】
＜比較例１＞
接着層を設けず、第一中間層用の（ｂ−２）ｍ−ＬＬＤＰＥ２「エボリューＳＰ３０１０」（プライムポリマー社製）５０質量部と（ｂ−３）ＬＤＰＥ３「ＵＢＥポリエチレンＲ５００」（宇部丸善ポリエチレン社製）５０質量部の混合物を、単軸押出機から押出し、厚みが２５μｍの単層フィルムを得た後に、実施例１と同様にしてカバーフィルムを作製した。
【００４１】
＜比較例２＞
中間層を設けず、接着層用の（ｃ−ａ―１）スチレン−ブタジエンブロック共重合体１「クリアレン」（電気化学工業社製）４２．５質量部と、（ｃ−ａ−２）スチレン−ブタジエンブロック共重合体２「ＴＲ−２０００」（ＪＳＲ社製）１２．５質量部と、（ｃ−ｂ−１）エチレン−α−オレフィンランダム共重合体「タフマーＡ」（三井化学社製）３５質量部と、（ｃ−ｃ−１）ハイインパクトポリスチレン「トーヨースチロールＥ６４０Ｎ」１０質量部をタンブラーによってプリブレンドし、径４０ｍｍの単軸押出機を用いて２１０℃で混練し、毎分２０ｍのライン速度で接着層用樹脂組成物を得た後に、単軸押出機から押出し、厚みが２５μｍの単層フィルムを得た。続いて、基材層を構成する二軸延伸ポリエチレンテレフタレートフィルム（厚み２５μｍ）に二液硬化型ポリウレタン型アンカーコート剤をロールコーターによって塗布しておき、当該塗布面と上述した接着層を構成するフィルムとを、ドライラミネート法によって積層フィルムを得た。それ以外は実施例１と同様にしてカバーフィルムを作製した。
【００４２】
各実施例及び各比較例で作製した電子部品のキャリアテープ用カバーフィルムに対して、下記に示す評価を行った。これらの結果を表１及び表２にまとめて示す。
【００４３】
（１）曇価
ＪＩＳ  Ｋ  ７１０５：１９９８の測定法Ａに準じて、積分球式測定装置を用いて曇価を測定した。フィルム製膜性が著しく悪くフィルムが得られず、曇価を評価できなかったものについては、「未評価」と表記した。結果を表１及び表２の曇価の欄に示す。曇価が２５％未満が合格品である。
【００４４】
（２）表面抵抗値
三菱化学社のハイレスタＵＰ ＭＣＰ−ＨＴ４５０を使用しＪＩＳＫ６９１１の方法にて、雰囲気温度２３℃、雰囲気湿度５０％Ｒ．Ｈ．および雰囲気温度２３℃、雰囲気湿度２０％Ｒ．Ｈ．、印加電圧５００Ｖでヒートシール層表面の表面抵抗値を測定した。結果を表１及び表２の表面抵抗値の欄に示す。表面抵抗値は１０１２Ω／□以下が合格品である。
【００４５】
（３）シール性
テーピング機（渋谷工業社、ＥＴＭ−４８０）を使用し、シールヘッド幅０．５ｍｍ×２、シールヘッド長３２ｍｍ、シール圧力０．１ＭＰａ、送り長４ｍｍ、シール時間０．１秒×８回でシールコテ温度１４０℃から１９０℃まで１０℃間隔で５．５ｍｍ幅のカバーフィルムを８ｍｍ幅のポリカーボネート製キャリアテープ（電気化学工業社製）、及びポリスチレン製キャリアテープ（電気化学工業社製）にヒートシールした。温度２３℃、相対湿度５０％の雰囲気下に２４時間放置後、同じく温度２３℃、相対湿度５０％の雰囲気下にて毎分３００ｍｍの速度、剥離角度１８０°でカバーフィルムを剥離した。１４０℃及び１９０℃のシールコテ温度でヒートシールしたときの平均剥離強度が０．３〜０．９Ｎの範囲にあるものを「優」とし、１４０℃あるいは１９０℃のいずれかのシールコテ温度でヒートシールしたときの平均剥離強度が０．３〜０．９Ｎの範囲にあるものを「良」とし、上記以外の平均剥離強度のものを「不良」として表記した。結果を表１及び表２のシール性の欄に示す。
【００４６】
（４）剥離強度のバラツキ
前記（３）シール性と同条件において、剥離強度が０．４Ｎとなるようにヒートシールを行った。カバーフィルムを前記（２）シール性と同条件で剥離した。剥離方向に１００ｍｍ分のカバーフィルムを剥離した際に得られたチャートから剥離強度のバラツキを導き出した。剥離強度のバラツキが０．２Ｎ以下であるものを「優」、０．２から０．４Ｎであるものを「良」、０．４Ｎより大きいものを「不良」とし、剥離強度が０．４Ｎに満たないものについては「未評価」として標記した。結果を表１及び表２の剥離のバラツキの欄に示す。
【００４７】
（５）剥離強度の経時安定性
ポリスチレン製キャリアテープ（電気化学工業社製）に対する剥離強度が０．４Ｎとなるようにヒートシールを行った。温度６０℃、相対湿度１０％、及び温度６０℃、相対湿度９５％の環境下に７日間投入し、取り出し後温度２３℃、相対湿度５０％の雰囲気下に２４時間放置後、同じく温度２３℃、相対湿度５０％の雰囲気下にて剥離強度の測定を行った。剥離強度の測定は前記（３）シール性と同条件にて実施した。平均剥離強度が０．４±０．１Ｎの範囲にあるものを「優」とし、０．４±０．２Ｎの範囲にあるものを「良」とし、上記以外の平均剥離強度のものを「不良」とし、剥離強度が０．４Ｎに満たないものについては「未評価」として標記した。結果を表１及び表２の剥離強度の経時安定性の欄に示す。
【００４８】
（６）摩擦帯電評価
雰囲気温度２３℃、雰囲気湿度５０％Ｒ．Ｈ．の環境下において、８ｍｍ幅の導電ポリカーボネート製キャリアテープ（電気化学工業社製）に幅１．０ｍｍ×長０．６ｍｍ×深０．５ｍｍの封止材がガラスエポキシ化合物からなる電子部品を１０個装填した後、カバーフィルムをヒートシールした。カバーフィルム側を下にして６００ｒｐｍで５分間（３０００回）振動させた後、カバーフィルムを剥離し、電圧計（ＭＯＮＲＯＥ  ＥＬＥＣＴＲＯＮＩＣＳ ＩＳＯＰＲＯＢＥ ＥＬＥＣＴＲＯＳＴＡＴＩＣ ＶＯＬＴＭＥＴＥＲ ＭＯＤＥＬ ２７９）を用いて、電子部品表面の帯電圧を測定した。本結果は０Ｖに近い値であるほど帯電が少ないことを意味する。結果を表１及び表２の摩擦帯電評価の欄に示す。
【００４９】
【表１】
2015199535.tif 000003
【表２】
2015199535.tif 000004
【００５０】
表１及び表２に示した結果から分かるように、本発明の実施例１〜８に係るカバーフィルムは、曇価、表面抵抗率、シール性、剥離強度のバラツキ、剥離強度の経時安定性の全ての評価項目につき、優れた結果を示したが、本発明の構成を満たさない比較例１〜７に係るカバーフィルムは評価項目の少なくとも何れか一について、満足すべき結果を示さなかった。すなわち、所定の中間層や接着層を形成していない比較例１〜２に係るカバーフィルムは、所定の無機系帯電防止剤を用いても、シール性、剥離強度のバラツキが不良で、剥離強度の経時安定性を調べるに至らなかった。一方、無機系帯電防止剤の代わりに他の種類の帯電防止剤を使用した比較例３〜６やケイ酸塩化合物ではない無機系の帯電防止剤を使用した比較例７では、上記評価項目の何れかが満足できる結果とはならなかった。
【符号の説明】
【００５１】
１    カバーフィルム
２    基材層（Ａ）
３    アンカーコート層
４    中間層（Ｂ）
５    接着層（Ｃ）
６    ヒートシール層（Ｄ）
【図１】
2015199535.tif 000005